(57)【要約】【課題】接着性に優れ、易接着層の上に設ける機能層の膜強度や光学濃度等に悪影響を及ぼすことのない易接着フィルムおよびこれを用いた積層体を提供することである。【解決手段】シクロオレフィン系フィルムの少なくとも一方の面上にウレタンラテックス及びアクリルラテックスから選ばれるラテックスエマルジョン、エポキシ化合物及びイソシアネート化合物を含有する易接着層を有することを特徴とする易接着フィルムおよびこれを用いた積層体。【選択図】なし【特許請求の範囲】
【請求項１】
シクロオレフィン系フィルムの少なくとも一方の面上にウレタンラテックス及びアクリルラテックスから選ばれるラテックスエマルジョン、エポキシ化合物及びイソシアネート化合物を含有する易接着層を有することを特徴とする易接着フィルム。
【請求項２】
請求項１記載の易接着フィルムの易接着層の上に機能層を有する積層体。
【発明の詳細な説明】
【技術分野】
【０００１】
本発明はシクロオレフィン系フィルムの少なくとも一方の面上に易接着層が形成された易接着フィルム、および該易接着フィルムの易接着層上に、液晶、プラズマディスプレイなどに用いられるブラックマトリックス、ブラックストライプ等の遮光層、電磁波シールドや電極、回路などに用いられる導電性層、タッチパネル、コンピューター、テレビ、液晶表示装置等のディスプレイ、装飾材などに用いられるハードコート層等の樹脂層などの各種機能層を有する積層体に関するものである。
【背景技術】
【０００２】
シクロオレフィン系フィルムは、非晶性で高い透明性を有し、かつ分極率の異方性が小さいことにより光学的な歪みを生じにくいために低い複屈折性を示し、優れた電気絶縁性を有すると共に、高温高湿環境における優れた寸法安定性を有するものである。このため、シクロオレフィン系フィルムから得られる遮光フィルム、位相差フィルム、導光板などのディスプレイ用光学フィルム、プラスチック光ファイバー、光学レンズ、光ディスク、光半導体封止材などの光学成形体は、優れた光学特性を有するものとして有用である。しかしながら、シクロオレフィン系フィルムは、フィルム表面に極性基をほとんど持たないため接着性に乏しいという問題があった。
【０００３】
前記シクロオレフィン系フィルムに、易接着性を付与する方法としては、例えば、特開２００１−１４７３０４号公報（特許文献１）に記載されているようにコロナ処理、プラズマ処理、ＵＶ処理等が挙げられるが、これらの方法では経時的にその性能が低下する欠点があった。また、特開２００８−１３４６２４号公報（特許文献２）に記載されているようにアクリル酸エステル系、メタクリル酸エステル系や、スチレン系ラテックスなどの共重合ラテックスと、２，４−ジクロロ−６−ヒドロキシ−ｓ−トリアジンナトリウム塩を併用した水系塗液を塗布する方法が挙げられる。
【０００４】
易接着フィルムに接着させる被接着物（以下機能層とも称す。）は多岐にわたり、例えばバインダーを含有する層を塗設する場合もある。導電性回路パタン用途では、特開平６−１０７８３２号公報（特許文献３）に記載されているような金属を含む導電性インクにより形成された導電性パタンや各種樹脂を利用した絶縁樹脂などを含有する機能層、タッチパネル、コンピューター、テレビ、液晶表示装置等のディスプレイ、装飾材などに用いられるハードコート用途では、特開２００５−０９７５７１号公報（特許文献４）に記載されているような紫外線硬化樹脂を含有する機能層が挙げられる。
【０００５】
また、易接着フィルムに接着させる被接着物として、例えば易接着層上に金属層を直に析出させる場合もある。このような機能層としては多層プリント配線板用途では、特開２００１−２９８２７５号公報（特許文献５）に記載されているような無電解めっき膜を含む各種金属めっき膜などの機能層、電気回路、電磁波シールドなどの導電性材料用途では特開２００８−２３５４６７号公報（特許文献６）に記載されているような物理現像銀や、特開２００８−０１４９６８号公報（特許文献７）に記載されているような現像銀などが挙げられる。しかしながら従来から知られる易接着性を付与する方法では、これら各種機能層に対し十分な接着性は得られず、更なる改善が求められていた。
【０００６】
一方、特開２０１０−０８０２３７号公報（特許文献８）には支持体上にウレタンラテックスやアクリルラテックスと種々の架橋剤、例えば実施例においてはカルボジライト架橋剤やエポキシ架橋剤を含有する下引き層により該下引き層上に形成される導電性高分子層との接着性を改善することが記載されている。しかし、シクロオレフィン系フィルムを用いた場合これらの架橋剤では、バインダーを含有する層を塗設する場合は十分満足できる接着力を得ることができず、加えて金属を直に析出させる場合は金属層の膜強度の低下や、物理現像銀の場合は更に銀膜の光学濃度を低下させることがあり問題となっていた。
【先行技術文献】
【特許文献】
【０００７】
【特許文献１】特開２００１−１４７３０４号公報
【特許文献２】特開２００８−１３４６２４号公報
【特許文献３】特開平６−１０７８３２号公報
【特許文献４】特開２００５−０９７５７１号公報
【特許文献５】特開２００１−２９８２７５号公報
【特許文献６】特開２００８−２３５４６７号公報
【特許文献７】特開２００８−０１４９６８号公報
【特許文献８】特開２０１０−０８０２３７号公報
【発明の概要】
【発明が解決しようとする課題】
【０００８】
従って、本発明の目的は、接着性に優れ、易接着層の上に設ける機能層の膜強度や光学濃度等に悪影響を及ぼすことのない易接着フィルムおよびこれを用いた積層体を提供することである。
【課題を解決するための手段】
【０００９】
本発明の目的は以下の手段によって達成された。
（１）シクロオレフィン系フィルムの少なくとも一方の面上にウレタンラテックス及びアクリルラテックスから選ばれるラテックスエマルジョン、エポキシ化合物およびイソシアネート化合物を含有する易接着層を有することを特徴とする易接着フィルム。
（２）前記易接着フィルムの易接着層上に機能層を有する積層体。
【発明の効果】
【００１０】
本発明により、接着性に優れ、易接着層の上に設ける機能層の膜強度や光学強度に悪影響を及ぼすことのない易接着フィルムおよびこれを用いた積層体を提供することができる。
【発明を実施するための形態】
【００１１】
本発明の易接着フィルムに用いられるシクロオレフィン系フィルムとしては、シクロオレフィン系ポリマーを使用して、押し出し成形、インフレーション成形等によりシート等に成形されたものが用いられる。シクロオレフィン系フィルムは、未延伸でも一軸もしくは二軸延伸してもよく、また、シクロオレフィン系フィルムと易接着層との接着性を向上させるために、コロナ放電処理、プラズマ処理、遠赤外線処理などをすることもできる。
【００１２】
シクロオレフィン系ポリマーとしては、シクロオレフィンから導かれる構成単位単独から導かれるポリマー、または、直鎖状、分岐状のα−オレフィンから導かれる構成単位、芳香族ビニル化合物から導かれる構成単位、およびアルキル（メタ）アクリレートから導かれる構成単位の少なくとも１種の構成単位と環状オレフィンから導かれる構成単位とのシクロオレフィンコポリマーが挙げられる。各構成単位の結合はブロックであってもランダムであってもよい。
【００１３】
シクロオレフィン系ポリマーの具体例としては、例えばビシクロ−２−ヘプテン誘導体（ビシクロヘプト−２−エン誘導体）、トリシクロ−３−デセン誘導体、トリシクロ−３−ウンデセン誘導体、テトラシクロ−３−ドデセン誘導体、ペンタシクロ−４−ペンタデセン誘導体、ペンタシクロペンタデカジエン誘導体、ペンタシクロ−３−ペンタデセン誘導体、ペンタシクロ−３−ヘキサデセン誘導体、ペンタシクロ−４−ヘキサデセン誘導体、ヘキサシクロ−４−ヘプタデセン誘導体、ヘプタシクロ−５−エイコセン誘導体、ヘプタシクロ−４−エイコセン誘導体、ヘプタシクロ−５−ヘンエイコセン誘導体、オクタシクロ−５−ドコセン誘導体、ノナシクロ−５−ペンタコセン誘導体、ノナシクロ−６−ヘキサコセン誘導体、シクロペンタジエン−アセナフチレン付加物、１，４−メタノ−１，４，４ａ，９ａ−テトラヒドロフルオレン誘導体、１，４−メタノ−１，４，４ａ，５，１０，１０ａ−ヘキサヒドロアントラセン誘導体等のノルボルネン環を有するものが挙げられる。
【００１４】
また、上記シクロオレフィン系ポリマーとしては、ガラス転移点（Ｔｇ）が５０〜２２０℃、好ましくは８０〜１７０℃、吸水率が０．３％以下、好ましくは０．０１％以下であり、光線透過率が８８〜９５％と透明性の高いものが好適である。
【００１５】
シクロオレフィン系フィルムの厚みとしては、特に限定されるものではないが、下限としては５μｍ以上が好ましく、より好ましくは５０μｍ以上で、上限としては５００μｍ以下が好ましく、より好ましくは２００μｍ以下のものが採用される。
【００１６】
本発明の易接着フィルムは少なくともシクロオレフィン系フィルムの片面に易接着層が塗設されている。易接着層は環境上の観点から水系塗液を塗布、乾燥して形成することにより易接着フィルムとすることが好ましい。
【００１７】
シクロオレフィン系フィルム上に易接着層を塗設する塗液の塗布方法としては、公知の任意の塗工法が適用できる。例えばロールコート法、グラビアコート法、ロールブラッシュ法、スプレーコート法、エアーナイフコート法、含浸法、カーテンコート法を用いることができる。また、易接着層上に後述する各種機能層を設ける場合にも同様の塗工方法を用いることができる。
【００１８】
易接着層は樹脂成分としてウレタンラテックス及びアクリルラテックスから選ばれるラテックスエマルジョンを含有し、これらラテックスエマルジョンを併用することもできる。これらのラテックスとしては水性溶媒中に分散された単独重合体や共重合体など各種公知のラテックスエマルジョンを用いることが好ましく、その中でもウレタンラテックスが特に好ましい。
【００１９】
ウレタンラテックスはポリオールとポリイソシアネートから合成され、それに用いるポリオールとしてポリエーテルポリオール、ポリエステルポリオール、ポリカーボネートポリオール、アクリルポリオールなどが挙げられる。本発明においてポリエーテル系ウレタンとはポリオールとしてポリエーテルを用いたもの、ポリエステル系ウレタンとはポリオールとしてポリエステルを用いたもの、ポリカーボネート系ウレタンとはポリオールとしてポリカーボネートを用いたものを意味する。例えば、ポリカーボネートポリオールは炭酸エステルとジオールとを反応させることにより得ることができる。炭酸エステルの例としてはエチレンカーボネート、ジメチルカーボネート、ジエチルカーボネート、ジフェニルカーボネート、ジシクロヘキシルカーボネートなどを挙げることができ、ジオールの例としては１，６−ヘキサンジオール、１，４−シクロヘキサンジオール、１，４−シクロヘキサンジメタノール、３−メチル−１，５−ペンタンジオール、ポリエチレングリコール、ポリプロピレングリコール、ポリカプロラクトンジオール、１，４−ブタンジオール、ビスフェノールＡなどが挙げられる。
【００２０】
アクリルラテックスとは、アクリル酸、メタクリル酸及びこれらの誘導体を成分とするポリマーである。具体的例示としては、アクリル酸、メタクリル酸、メチルメタクリレート、エチルアクリレート、ブチルアクリレート、２−エチルヘキシルアクリレート、アクリルアミド、アクリロニトリル、ヒドロキシルアクリレート等を主成分として、これらと共重合可能なモノマー（例えば、スチレン、ジビニルベンゼン等）を共重合したポリマー等が挙げられ、アクリル酸、メタクリル酸及びこれらの誘導体が共重合成分に占める割合としては３０質量％以上が好ましく、より好ましくは５０質量％以上である。
【００２１】
ウレタンラテックスおよびアクリルラテックスの平均粒子径は０．０１〜０．３μｍであることが好ましく、更に好ましくは０．０２〜０．２μｍである。また、これらラテックスは他の樹脂成分を混合して用いることも可能であるが、ウレタンラテックスやアクリルラテックスは易接着層中の全樹脂成分の２０質量％以上含有することが好ましく、より好ましくは４０質量％以上である。
【００２２】
本発明の易接着フィルムの易接着層に用いる他の樹脂成分としてはスチレンブタジエンラテックス、塩化ビニル系ラテックス、酢酸ビニル系ラテックス等の高分子ラテックスの他に公知の水溶性高分子化合物を用いることも可能であり、ウレタンラテックスおよびアクリルラテックスは水溶性高分子と併用することが特に好ましい。かかる水溶性高分子化合物としてはポリアクリル酸、ポリアクリルアミド、ポリビニルアルコール、ポリビニルピロリドン、無水マレイン酸とスチレンの共重合体等が挙げられ、またゼラチン、アルブミン、カゼイン、ポリリジン等のタンパク質、カラギーナン、ヒアルロン酸などムコ多糖類、「高分子の化学反応」（大河原  信著  １９７２、化学同人社）２．６．４章記載のアミノ化セルロース、ポリエチレンイミン、ポリアリルアミン、ポリジアリルアミン、アリルアミンとジアリルアミンの共重合体、ジアリルアミンと無水マレイン酸との共重合体、ジアリルアミンと二酸化硫黄との共重合体などが挙げられる。これら水溶性高分子化合物の中ではタンパク質やポリエチレンイミン、ポリアリルアミン等のアミノ基を有する高分子化合物を用いることが好ましい。水溶性高分子化合物は易接着層中の全樹脂成分の７０質量％以下であることが好ましく、より好ましくは１０〜６０質量％である。
【００２３】
本発明の易接着フィルムの易接着層に用いる全樹脂成分量は２５００ｍｇ／ｍ２以下であることが好ましく、より好ましくは５０〜１０００ｍｇ／ｍ２である。
【００２４】
本発明の易接着フィルムの易接着層は架橋剤としてエポキシ化合物とイソシアネート化合物を含有する。本発明においてエポキシ化合物とは分子中に少なくとも１つのエポキシ基を有する化合物のことを示し、イソシアネート化合物とは分子中に少なくとも１つのイソシアネート基を有する化合物のことを示す。
【００２５】
本発明に用いる好適なエポキシ化合物の具体例としては、エチレングリコールジグリシジルエーテル、ポリエチレングリコールジグリシジルエーテル、プロピレングリコールジグリシジルエーテル、トリプロピレングリコールジグリシジルエーテル、ポリプロピレングリコールジグリシジルエーテル、ネオペンチルグリコールジグリシジルエーテル、ジブロモネオペンチルグリコールジグリシジルエーテル、フタル酸ジグリシジルエステル、グリセロールポリグリシジルエーテル、トリメチロールプロパンポリグリシジルエーテル、ジグリセロールポリグリシジルエーテル、ポリグリセロールポリグリシジルエーテル、ソルビトールポリグリシジルエーテル、ビスフェノールＡのジグリシジルエーテル、ヒドロキノンジグリシジルエーテル、レソルシノールジグリシジルエーテル、ビスフェノールＡのジグリシジルエーテルもしくはエピクロロヒドリン重付加物、ビスフェノールＦのジグリシジルエーテルもしくはエピクロロヒドリン重付加物、ハロゲン化ビスフェノールＡのジグリシジルエーテルもしくはエピクロロヒドリン重付加物、ビフェニル型ビスフェノールのジグリシジルエーテルもしくはエピクロロヒドリン重付加物、ノボラック樹脂のグリシジルエーテルもしくはエピクロロヒドリン重付加物、ノボラック樹脂のグリシジルエーテル化合物などが挙げられる。その他モノエポキシ化合物についても含むことができる。これらの化合物で好ましくは２つ以上のエポキシ基を持つものである。
【００２６】
上記化合物の市販品としては、例えばナガセケムテックス株式会社製デナコールＥＸ８１０、同ＥＸ９１１、同ＥＸ２１１、同ＥＸ３１３、同ＥＸ４２１、同ＥＸ５１２、同ＥＸ６１４、同ＥＸ１４６、同ＥＸ１９２等を挙げることができるが、これらに限定されない。これらエポキシ化合物の全樹脂成分に対する含有量は、０．５質量％〜３０質量％が好ましく、更に好ましくは１質量％〜１５質量％である。
【００２７】
イソシアネート化合物としては、水中で安定である化合物が好ましく、いわゆる自己乳化性イソシアネート化合物や、ブロックイソシアネート化合物が好ましく使用される。自己乳化性イソシアネート化合物としては、例えば、特公昭５５−７４７２号公報（米国特許第３，９９６，１５４号）、特開平５−２２２１５０号公報（米国特許第５，２５２，６９６号）、特開平９−７１７２０号公報、特開平９−３２８６５４号公報、特開平１０−６００７３号公報の明細書等に記載されるような自己乳化性イソシアネートを指す。具体的には、例えば、脂肪族或いは脂環族ジイソシアネートから形成される環状三量体骨格のイソシアヌレート構造を分子内に有するポリイソシアネートや、ビュレット構造、ウレタン構造等を分子内に有するポリイソシアネートをベースポリイソシアネートとし、これに片末端エーテル化したポリエチレングリコール等をポリイソシアネート基の内一部のみに付加させて得られる構造のポリイソシアネート化合物がきわめて好ましい例として挙げられる。こうした構造のイソシアネート化合物の合成法については上記の明細書中に記載されている。
【００２８】
上記化合物の市販品としては、ヘキサメチレンジイソシアネート等を出発原料とした環状三量化によるポリイソシアネートをベースポリイソシアネートとしたものが市販されており、例えば、旭化成株式会社からデュラネートＷＢ４０或いはＷＸ１７４１等の名称で入手可能であるが、これらに限定されない。これらイソシアネート化合物の全樹脂成分に対する含有量は、０．０１質量％〜１０質量％が好ましく、更に好ましくは０．０５質量％〜５質量％である。
【００２９】
本発明の易接着フィルムの易接着層における架橋剤の添加量は易接着層中の全樹脂成分量に対して１〜２０質量％が好ましい。
【００３０】
更に易接着層にはシリカなどのマット剤、滑剤、顔料、染料、界面活性剤、紫外線吸収剤等を含有させることができる。
【００３１】
本発明の易接着層上に設けられる機能層としては、例えば前述の特開平６−１０７８３２号公報（特許文献３）、特開２００５−０９７５７１号公報（特許文献４）に記載されているようなバインダーを含有する機能層や、特開２００１−２９８２７５号公報（特許文献５）、特開２００８−２３５４６７号公報（特許文献６）特開２００８−０１４９６８号公報（特許文献７）に記載されているような金属層を直に析出させた機能層が挙げられる。中でも金属層を直に析出させた機能層においては優れた導電性に加え、従来技術において見られた膜強度の低下が改善されるという秀逸な効果が得られる。更に機能層が物理現像銀である場合には上記した効果に加え、十分な光学濃度が得られるという秀逸な効果が得られる。このため本発明の積層体が有する機能層としては、易接着層上に金属層を直に析出させた機能層が好ましく、更に物理現像銀であることがより好ましい。
【実施例】
【００３２】
本発明の実施例を以下に示す。本発明に使用される易接着フィルムを作製するために、透明支持体として、厚み１００μｍのシクロオレフィンコポリマーフィルム（恵和社製、ガラス転移点：約１４５℃、全光線透過率：約９１．５％）を用いた。
【００３３】
次に下記処方に従い、易接着層塗液Ａ１〜Ａ５、及び比較易接着層塗液Ａ６〜Ａ１６を作製し、シクロオレフィンコポリマーフィルムの片面上にそれぞれ塗布し、６０℃で５分乾燥させた。易接着層塗布、乾燥後５０℃２４時間加温処理することで易接着層Ａ１〜Ａ１６を有する易接着フィルムを作製した。
【００３４】
＜易接着層塗液処方Ａ１／１ｍ２当たり＞
ハイドランＷＬＳ２０１
（ＤＩＣ社製ポリエーテル系ウレタンラテックス、粒子径：５０ｎｍ）
７７０ｍｇ（固形分２７０ｍｇ）
ゼラチン                                                            ５０ｍｇ
界面活性剤（Ｓ−１）                                                  １ｍｇ
サイリシア４５０（富士シリシア化学社製シリカ）                  １．２５ｍｇ
エポキシ化合物（Ｅ−１）                                            ３０ｍｇ
イソシアネート化合物（旭化成ケミカルズ社製ＷＢ４０Ｄ）                ５ｍｇ
【００３５】
【化１】
2012040709.tif 000002
【００３６】
【化２】
2012040709.tif 000003
【００３７】
＜易接着層塗液処方Ａ２／１ｍ２当たり＞
ジュリマーＡＴ５１５（日本純薬社製アクリルラテックス）
７７０ｍｇ（固形分２３０ｍｇ）
ゼラチン                                                            ５０ｍｇ
界面活性剤（Ｓ−１）                                                  １ｍｇ
サイリシア４５０（富士シリシア化学社製シリカ）                  １．２５ｍｇ
エポキシ化合物（Ｅ−１）                                            ３０ｍｇ
イソシアネート化合物（旭化成ケミカルズ社製ＷＢ４０Ｄ）                ５ｍｇ
【００３８】
＜易接着層塗液処方Ａ３／１ｍ２当たり＞
ハイドランＷＬＳ２０１
（ＤＩＣ社製ポリエーテル系ウレタンラテックス、粒子径：５０ｎｍ）
７７０ｍｇ（固形分２７０ｍｇ）
ゼラチン                                                            ５０ｍｇ
界面活性剤（Ｓ−１）                                                  １ｍｇ
サイリシア４５０（富士シリシア化学社製シリカ）                  １．２５ｍｇ
エポキシ化合物（Ｅ−１）                                            ５０ｍｇ
イソシアネート化合物（旭化成ケミカルズ社製ＷＢ４０Ｄ）            ０．５ｍｇ
【００３９】
＜易接着層塗液処方Ａ４／１ｍ２当たり＞
ハイドランＷＬＳ２０１
（ＤＩＣ社製ポリエーテル系ウレタンラテックス、粒子径：５０ｎｍ）
７７０ｍｇ（固形分２７０ｍｇ）
ゼラチン                                                            ５０ｍｇ
界面活性剤（Ｓ−１）                                                  １ｍｇ
サイリシア４５０（富士シリシア化学社製シリカ）                  １．２５ｍｇ
エポキシ化合物（Ｅ−２）                                            ３０ｍｇ
イソシアネート化合物（旭化成ケミカルズ社製ＷＢ４０Ｄ）                ５ｍｇ
【００４０】
【化３】
2012040709.tif 000004
【００４１】
＜易接着層塗液処方Ａ５／１ｍ２当たり＞
ハイドランＷＬＳ２０１
（ＤＩＣ社製ポリエーテル系ウレタンラテックス、粒子径：５０ｎｍ）
３８５ｍｇ（固形分１３５ｍｇ）
ジュリマーＡＴ５１５（日本純薬社製アクリルラテックス）
３８５ｍｇ（固形分１１５ｍｇ）
ゼラチン                                                            ５０ｍｇ
界面活性剤（Ｓ−１）                                                  １ｍｇ
サイリシア４５０（富士シリシア化学社製シリカ）                  １．２５ｍｇ
エポキシ化合物（Ｅ−１）                                            ３０ｍｇ
イソシアネート化合物（旭化成ケミカルズ社製ＷＢ４０Ｄ）                ５ｍｇ
【００４２】
＜比較易接着層塗液処方Ａ６／１ｍ２当たり＞
ＮｉｐｏｌＬＸ４１６
（日本ゼオン社製スチレンブタジエンラテックス、粒子径：１１０ｎｍ）
７７０ｍｇ（固形分３７０ｍｇ）
ゼラチン                                                            ５０ｍｇ
界面活性剤（Ｓ−１）                                                  １ｍｇ
サイリシア４５０（富士シリシア化学社製シリカ）                  １．２５ｍｇ
エポキシ化合物（Ｅ−１）                                            ３０ｍｇ
イソシアネート化合物（旭化成ケミカルズ社製ＷＢ４０Ｄ）                ５ｍｇ
【００４３】
＜比較易接着層塗液処方Ａ７／１ｍ２当たり＞
ハイドランＷＬＳ２０１
（ＤＩＣ社製ポリエーテル系ウレタンラテックス、粒子径：５０ｎｍ）
７７０ｍｇ（固形分２７０ｍｇ）
ゼラチン                                                            ５０ｍｇ
界面活性剤（Ｓ−１）                                                  １ｍｇ
サイリシア４５０（富士シリシア化学社製シリカ）                  １．２５ｍｇ
エポキシ化合物（Ｅ−１）                                            ４０ｍｇ
【００４４】
＜比較易接着層塗液処方Ａ８／１ｍ２当たり＞
ハイドランＷＬＳ２０１
（ＤＩＣ社製ポリエーテル系ウレタンラテックス、粒子径：５０ｎｍ）
７７０ｍｇ（固形分２７０ｍｇ）
ゼラチン                                                            ５０ｍｇ
界面活性剤（Ｓ−１）                                                  １ｍｇ
サイリシア４５０（富士シリシア化学社製シリカ）                  １．２５ｍｇ
イソシアネート化合物（旭化成ケミカルズ社製ＷＢ４０Ｄ）              ４０ｍｇ
【００４５】
＜比較易接着層塗液処方Ａ９／１ｍ２当たり＞
ハイドランＷＬＳ２０１
（ＤＩＣ社製ポリエーテル系ウレタンラテックス、粒子径５０ｎｍ）
７７０ｍｇ（固形分２７０ｍｇ）
ゼラチン                                                            ５０ｍｇ
界面活性剤（Ｓ−１）                                                  １ｍｇ
サイリシア４５０（富士シリシア化学社製シリカ）                  １．２５ｍｇ
エポキシ化合物（Ｅ−１）                                            ３０ｍｇ
カルボジライト化合物
（日清紡社製架橋剤カルボジライトＶ−０２Ｖ−Ｌ２）                    ５ｍｇ
【００４６】
＜比較易接着層塗液処方Ａ１０／１ｍ２当たり＞
ハイドランＷＬＳ２０１
（ＤＩＣ社製ポリエーテル系ウレタンラテックス、粒子径５０ｎｍ）
７７０ｍｇ（固形分２７０ｍｇ）
ゼラチン                                                            ５０ｍｇ
界面活性剤（Ｓ−１）                                                  １ｍｇ
サイリシア４５０（富士シリシア化学社製シリカ）                  １．２５ｍｇ
エポキシ化合物（Ｅ−１）                                            ３０ｍｇ
２，４−ジクロロ−６−ヒドロキシ−ｓ−トリアジンナトリウム塩          ５ｍｇ
【００４７】
＜比較易接着層塗液処方Ａ１１／１ｍ２当たり＞
ハイドランＷＬＳ２０１
（ＤＩＣ社製ポリエーテル系ウレタンラテックス、粒子径５０ｎｍ）
７７０ｍｇ（固形分２７０ｍｇ）
ゼラチン                                                            ５０ｍｇ
界面活性剤（Ｓ−１）                                                  １ｍｇ
サイリシア４５０（富士シリシア化学社製シリカ）                  １．２５ｍｇ
エポキシ化合物（Ｅ−１）                                            ３０ｍｇ
グルタルアルデヒド                                                    ５ｍｇ
【００４８】
＜比較易接着層塗液処方Ａ１２／１ｍ２当たり＞
ハイドランＷＬＳ２０１
（ＤＩＣ社製ポリエーテル系ウレタンラテックス、粒子径５０ｎｍ）
７７０ｍｇ（固形分２７０ｍｇ）
ゼラチン                                                            ５０ｍｇ
界面活性剤（Ｓ−１）                                                  １ｍｇ
サイリシア４５０（富士シリシア化学社製シリカ）                  １．２５ｍｇ
イソシアネート化合物（旭化成ケミカルズ社製ＷＢ４０Ｄ）              ３０ｍｇ
カルボジライト化合物
（日清紡社製架橋剤カルボジライトＶ−０２Ｖ−Ｌ２）                    ５ｍｇ
【００４９】
＜比較易接着層塗液処方Ａ１３／１ｍ２当たり＞
ハイドランＷＬＳ２０１
（ＤＩＣ社製ポリエーテル系ウレタンラテックス、粒子径５０ｎｍ）
７７０ｍｇ（固形分２７０ｍｇ）
ゼラチン                                                            ５０ｍｇ
界面活性剤（Ｓ−１）                                                  １ｍｇ
サイリシア４５０（富士シリシア化学社製シリカ）                  １．２５ｍｇ
イソシアネート化合物（旭化成ケミカルズ社製ＷＢ４０Ｄ）              ３０ｍｇ
２，４−ジクロロ−６−ヒドロキシ−ｓ−トリアジンナトリウム塩          ５ｍｇ
【００５０】
＜比較易接着層塗液処方Ａ１４／１ｍ２当たり＞
ハイドランＷＬＳ２０１
（ＤＩＣ社製ポリエーテル系ウレタンラテックス、粒子径５０ｎｍ）
７７０ｍｇ（固形分２７０ｍｇ）
ゼラチン                                                            ５０ｍｇ
界面活性剤（Ｓ−１）                                                  １ｍｇ
サイリシア４５０（富士シリシア化学社製シリカ）                  １．２５ｍｇ
イソシアネート化合物（旭化成ケミカルズ社製ＷＢ４０Ｄ）              ３０ｍｇ
グルタルアルデヒド                                                    ５ｍｇ
【００５１】
＜比較易接着層塗液処方Ａ１５／１ｍ２当たり＞
ＮｉｐｏｌＬＸ４１６
（日本ゼオン社製スチレンブタジエンラテックス、粒子径：１１０ｎｍ）
７７０ｍｇ（固形分３７０ｍｇ）
ゼラチン                                                            ５０ｍｇ
界面活性剤（Ｓ−１）                                                  １ｍｇ
サイリシア４５０（富士シリシア化学社製シリカ）                  １．２５ｍｇ
２，４−ジクロロ−６−ヒドロキシ−ｓ−トリアジンナトリウム塩        ４０ｍｇ
【００５２】
＜比較易接着層塗液処方Ａ１６／１ｍ２当たり＞
ハイドランＷＬＳ２０１
（ＤＩＣ社製ポリエーテル系ウレタンラテックス、粒子径５０ｎｍ）
７００ｍｇ（固形分２４５ｍｇ）
ジュリマーＡＴ５１５（日本純薬社製アクリルラテックス）
７０ｍｇ（固形分  ２５ｍｇ）
ゼラチン                                                            ５０ｍｇ
界面活性剤（Ｓ−１）                                                  １ｍｇ
サイリシア４５０（富士シリシア化学社製シリカ）                  １．２５ｍｇ
カルボジライト化合物
（日清紡社製架橋剤カルボジライトＶ−０２Ｖ−Ｌ２）                  ４０ｍｇ
【００５３】
得られた易接着フィルムについて、紫外線硬化型接着剤との接着性、易接着フィルム上に設けられた物理現像銀膜の光学濃度、強度、接着性について下記のように評価し表１に示した。
【００５４】
＜紫外線硬化型接着剤との接着性＞
得られた易接着フィルムの易接着層の上にロックタイト３１０５（ヘンケル社製無溶剤型の可視光重合型ウレタンアクリレート接着剤）を湿分塗布量が１０ｇ／ｍ２となるよう塗布し、２００μｍのポリカーボネートフィルム（三菱ガス化学社製ユーピロンシート）を重ね、紫外線照射装置を用いて紫外線照射し、硬化させ接着させ積層体を得た。ＪＩＳ  Ｋ６８４３−３に従い２５ｍｍの幅に切った積層体のＴ字剥離強度を測定した。
【００５５】
＜物理現像銀膜の光学濃度、膜強度、接着性＞
硫化パラジウムゾル液を下記のようにして作製し、得られたゾルを用いて物理現像核液を作製した。
【００５６】
＜硫化パラジウムゾルの調製＞
Ａ液    塩化パラジウム                                                ５ｇ
塩酸                                                        ４０ｍＬ
蒸留水                                                  １０００ｍＬ
Ｂ液    硫化ソーダ                                                ８．６ｇ
蒸留水                                                  １０００ｍＬ
Ａ液とＢ液を撹拌しながら混合し、３０分後にイオン交換樹脂の充填されたカラムに通し硫化パラジウムゾルを得た。
【００５７】
＜物理現像核液組成／１ｍ２当たり＞
前記硫化パラジウムゾル                                            ０．４ｍｇ
界面活性剤Ｓ−１                                                    ３０ｍｇ
【００５８】
この物理現像核液を前述の易接着層Ａ１〜Ａ１６上に塗布し、乾燥した。
【００５９】
続いて、上記物理現像核液を塗布した側と反対側に下記組成の裏塗り層を塗布した。
＜裏塗り層組成／１ｍ２当たり＞
ゼラチン                                                              ２ｇ
不定形シリカマット剤（平均粒径５μｍ）                              ２０ｍｇ
染料１                                                            ２００ｍｇ
界面活性剤Ｓ−１                                                  ４００ｍｇ
【００６０】
【化４】
2012040709.tif 000005
【００６１】
続いて、支持体に近い方から順に下記組成の中間層、ハロゲン化銀乳剤層、及び最外層を上記物理現像核液が塗布された易接着層の上に塗布し、導電性材料前駆体を得た。ハロゲン化銀乳剤は、写真用ハロゲン化銀乳剤の一般的なダブルジェット混合法で製造した。このハロゲン化銀乳剤は、塩化銀９５モル％と臭化銀５モル％で、平均粒径が０．１５μｍになるように調製した。このようにして得られたハロゲン化銀乳剤を定法に従いチオ硫酸ナトリウムと塩化金酸を用い金イオウ増感を施した。こうして得られたハロゲン化銀乳剤は銀１ｇ当たり０．５ｇのゼラチンを含む。
【００６２】
＜中間層組成／１ｍ２当たり＞
ゼラチン                                                          ０．５ｇ
界面活性剤（Ｓ−１）                                                  ５ｍｇ
【００６３】
＜ハロゲン化銀乳剤層組成／１ｍ２当たり＞
ゼラチン                                                          ０．５ｇ
ハロゲン化銀乳剤                                              ３．０ｇ銀相当
１−フェニル−５−メルカプトテトラゾール                              ３ｍｇ
界面活性剤（Ｓ−１）                                                ２０ｍｇ
【００６４】
＜最外層組成／１ｍ２当たり＞
ゼラチン                                                              １ｇ
不定形シリカマット剤（平均粒径３．５μｍ）                          １０ｍｇ
界面活性剤Ｓ−１                                                    １０ｍｇ
【００６５】
前記導電性材料前駆体を下記拡散転写現像液中に１５℃で９０秒間浸漬した後、続いてハロゲン化銀乳剤層、中間層、最外層及び裏塗り層を４０℃の温水で水洗除去し、乾燥処理した。こうして易接着層上に物理現像銀を析出させた。
【００６６】
＜拡散転写現像液組成＞
水酸化カリウム                                                      ２５ｇ
ハイドロキノン                                                      １８ｇ
１−フェニル−３−ピラゾリドン                                        ２ｇ
亜硫酸カリウム                                                      ８０ｇ
Ｎ−メチルエタノールアミン                                          １５ｇ
臭化カリウム                                                      １．２ｇ
全量を水で１０００ｍＬ
ｐＨ＝１２．２に調整する。
【００６７】
＜銀膜の光学濃度＞
白黒透過濃度計Ｉｈａｃ−Ｔ５（ＩＨＡＲＡ社製）を用いて測定した。
【００６８】
＜銀膜の強度＞
ＨＥＤＯＮ−１８針圧計を用いて０．５ｍｍＲのサファイヤ針で０〜１００ｇの荷重で引っ掻き、傷が見え始める荷重（ｇ）を目視にて評価した。
【００６９】
＜金属膜の密着性＞
前記易接着フィルム上に設けられた銀膜を、下記処方のニッケル電解めっき浴を用い、画像当たりの電流密度２Ａ／ｄｍ２、４５℃で１０分間めっきし、水洗、乾燥した。めっきされた銀薄膜に日東電工社製ポリエステル粘着テープＮｏ．３１を金属面に気泡の入らないように貼り付け、その後勢い良くテープを剥がし剥離テストを行った。剥離テストの評価は○が剥離無し、△が一部剥離あり、×が全面剥離の３段階とした。
【００７０】
＜ニッケルめっき浴組成＞
６０質量％スルファミン酸ニッケル溶液                              ５００ｍＬ
メルブライトＮＩ−２２２５Ａ（メルテックス社製）                  ２００ｍＬ
メルブライトＮＩ−２２２５Ｂ（メルテックス社製）                    ２０ｍＬ
イオン交換水を加えて全量を１０００ｍＬとする。
【００７１】
得られた結果を表１に示す。これらの結果から、シクロオレフィン系フィルムの少なくとも一方の面上にウレタンラテックス及びアクリルラテックスから選ばれるラテックスエマルジョン、エポキシ化合物及びイソシアネート化合物を含有する易接着層を設けることにより、接着性に優れ、機能層の膜強度や光学濃度に悪影響を及ぼすことのない易接着フィルムが得られることがわかる。
【００７２】
【表１】
2012040709.tif 000006